(57)【要約】【課題】透明性に優れた樹脂成形品を効率よく成形できる樹脂成形品の製造方法を提供すること。【解決手段】樹脂成形品を成形するための固定側金型と、可動側金型との間に形成されたキャビティに成形材料を射出して成形する樹脂成形品の製造方法において、樹脂成分と、該樹脂成分との屈折率の差が０．００１以下であるガラスフィラーとが配合された成形材料を、前記固定側金型及び／又は前記可動側金型のキャビティ表面に、フィルムを配した状態で、該キャビティ内に射出して成形する。【選択図】図１
2008221605.tif 000002
【特許請求の範囲】
【請求項１】
樹脂成形品を成形するための固定側金型と、可動側金型との間に形成されたキャビティに成形材料を射出して成形する樹脂成形品の製造方法において、
樹脂成分と、該樹脂成分との屈折率の差が０．００１以下であるガラスフィラーとが配合された成形材料を、前記固定側金型及び／又は前記可動側金型のキャビティ表面に、フィルムを配した状態で、該キャビティ内に射出して成形することを特徴とする樹脂成形品の製造方法。
【請求項２】
前記フィルムが、印刷層、ハードコート層、防曇層、帯電防止層、反射防止層及び樹脂成分との接着層から選ばれる機能層を備え、該機能層を前記樹脂成形品の表面に転写させて、前記機能層によるスキン層を形成させる、請求項１に記載の樹脂成形品の製造方法。
【請求項３】
前記フィルムが、前記成形材料の樹脂成分と同一材料であり、該フィルムを前記樹脂成形品の表面にラミネートさせて、前記フィルムによるスキン層を形成させる、請求項１に記載の樹脂成形品の製造方法。
【請求項４】
前記フィルムが、前記成形材料の樹脂成分と異なる樹脂成分からなる材料であり、該フィルムを前記樹脂成形品の表面にラミネートさせて、前記フィルムによるスキン層を形成させる、請求項１に記載の樹脂成形品の製造方法。
【請求項５】
前記樹脂成分がポリカーボネート樹脂であり、前記ガラスフィラーが、無機成分として、二酸化ケイ素（ＳｉＯ２）５０〜６０質量％、酸化アルミニウム（Ａｌ２Ｏ３）７〜１５質量％、酸化カルシウム（ＣａＯ）１０〜２０質量％、酸化マグネシウム（ＭｇＯ）０〜５質量％、酸化ジルコニウム（ＺｒＯ２）２〜８質量％、酸化亜鉛（ＺｎＯ）０〜１０質量％、酸化ストロンチウム（ＳｒＯ）０〜１０質量％、酸化バリウム（ＢａＯ）０〜１８質量％、酸化リチウム（Ｌｉ２Ｏ）０〜２質量％、酸化ナトリウム（Ｎａ２Ｏ）０〜２質量％、酸化カリウム（Ｋ２Ｏ）０〜２質量％を含有し、かつ、前記酸化リチウム（Ｌｉ２Ｏ）と前記酸化ナトリウム（Ｎａ２Ｏ）と前記酸化カリウム（Ｋ２Ｏ）との合計含有量が、前記ガラスフィラーに対して０〜２質量％であるガラスフィラーである、請求項１〜４のいずれか一つに記載の樹脂成形品の製造方法。
【発明の詳細な説明】
【技術分野】
【０００１】
本発明は、透明性に優れた樹脂成形品の製造方法に関する。
【背景技術】
【０００２】
透明性を有する樹脂は、自動車部品、照明機器、電気部品等、通常の透明性が要求される成形体の材料として用いられており、特に最近においては、光学的性質が重視される光学材料としての応用が進みつつある。
【０００３】
例えば、ポリカーボネート樹脂は、その優れた透明性、耐熱性から、工業用の透明材料として、電気、機械、自動車分野等に広く用いられており、更には、光学材料用のプラスチックとしてレンズや光学ディスク等にも使用されつつある。また、環状ポリオレフィン樹脂であるポリノルボルネン系樹脂やポリシクロヘキセン系樹脂は非晶性であり、複屈折率が小さく、透明性に優れ光学用途に適した性質を有することから、光学材料等の透明樹脂として好適に用いられている。そして、ガラスフィラーを添加して、得られる樹脂成形品の剛性を向上させる試みが行われている。
【０００４】
ところで、理論的には、樹脂の屈折率と、この樹脂の補強に用いるガラスフィラーの屈折率を一致させれば、得られる樹脂成形品の透明性が損なわれにくくなるはずである。しかしながら、成形加工時に、ガラスフィラーが成形品の表面に露出しやすく、表面が粗くなって乱反射が生じ、樹脂とガラスフィラーの屈折率を近づけさせたとしても、透明な成形品が得られない場合があった。
【０００５】
このようなガラスフィラーを含有する樹脂組成物を成形する際におけるガラスフィラーの表面への露出を抑制するにあたり、例えば、下記特許文献１には、樹脂成分と、該樹脂成分と屈折率が実質的に一致するガラス繊維とが配合された成形材料を用い、金型のキャビティ表面の温度を前記樹脂成分の熱変形温度以上に加熱した状態で、前記成形材料を前記キャビティ内に射出し、所定量の前記成形材料の射出が完了したら前記金型のキャビティ表面を冷却させることを特徴とする樹脂成形品の製造方法が開示されている。
【特許文献１】特開２００６−８２２６７号公報
【発明の開示】
【発明が解決しようとする課題】
【０００６】
特許文献１に開示された成形方法に用いる金型は、加熱媒体や冷却媒体を供給する必要があることから金型形状が複雑になる。このため、金型の作製に手間がかかり、製造コストが増加する傾向にあった。また、成形時に、加熱・冷却のサイクルがあるため、成形サイクルが長くなり、生産性が劣る問題があった。
【０００７】
したがって、本発明の目的は、透明性に優れた樹脂成形品を効率よく成形できる樹脂成形品の製造方法を提供することである。
【課題を解決するための手段】
【０００８】
上記目的を達成するため、本発明の樹脂成形品の製造方法は、樹脂成形品を成形するための固定側金型と、可動側金型との間に形成されたキャビティに成形材料を射出して成形する樹脂成形品の製造方法において、樹脂成分と、該樹脂成分との屈折率の差が０．００１以下であるガラスフィラーとが配合された成形材料を、前記固定側金型及び／又は前記可動側金型のキャビティ表面に、フィルムを配した状態で、該キャビティ内に射出して成形することを特徴とする。
【０００９】
上記発明によれば、キャビティ内に成形材料が射出されたときに、キャビティ表面に予め配置されたフィルムが配置されているので、金属のキャビティ表面に直接接触する場合に比べて、射出された成形材料を緩やかに冷却することが可能となる。このため、成形材料が冷却固化されるまでの間に成形品表面に樹脂が回り込み、ガラスフィラーが表面に浮き出て成形品表面から露出することを防止することができ、表面の凹凸が少ない樹脂成形品が得られる。
【００１０】
更に、本発明においては、上記のように表面の凹凸を少なくし、乱反射等の透明性を阻害する要因が少なくなるように成形されているのに加えて、成形材料として、樹脂成分と、該樹脂成分との屈折率の差が０．００１以下であるガラスフィラーとが配合されたものを用いるようにしたので、透明性がより高い樹脂成形品を製造することができる。
【００１１】
また、キャビティ表面にフィルムを配置するだけで、成形サイクルに合わせて金型を加熱・冷却したりする必要がないので、金型形状を比較簡単にして製造コストを低減できると共に、加熱・冷却サイクルも不要となるので、成形速度を向上させることができる。
【００１２】
本発明の樹脂成形品の製造方法においては、前記フィルムが、印刷層、ハードコート層、防曇層、帯電防止層、反射防止層及び樹脂成分との接着層から選ばれる機能層を備え、該機能層を前記樹脂成形品の表面に転写させて、前記機能層によるスキン層を形成させることもできる。この態様によれば、フィルムが、印刷層、ハードコート層等から選ばれる機能層を備え、キャビティ内に成形材料を射出したときに、機能層がフィルムから剥離されて、樹脂成形品の表面に転写されるので、樹脂成形品の表面に各種機能層が被覆された成形品を容易に得ることができる。
【００１３】
また、フィルムは樹脂成分と金型との間に配置されることから、フィルムは射出された樹脂成分が直接金型表面に接して急速に冷却しないようにする断熱機能を発揮して、樹脂成形品の表面収縮を小さくして、表面外観をよくすることができる。また、樹脂成形品を金型から取り出す際の離型性を向上させることもできる。
【００１４】
また、本発明の樹脂成形品の製造方法においては、前記フィルムが、前記成形材料の樹脂成分と同一材料であり、該フィルムを前記樹脂成形品の表面にラミネートさせて、前記フィルムによるスキン層を形成させることもできる。この態様によれば、キャビティ内に成形材料を射出したときに、成形材料の樹脂成分と同一材料からなるフィルムが溶着して、樹脂成形品の表面にラミネートされ、樹脂成形品の表面に一体化されたスキン層となるので、凹凸が少なく透明性がより高い樹脂成形品が得られる。
【００１５】
また、本発明の樹脂成形品の製造方法においては、前記フィルムが、前記成形材料の樹脂成分と異なる樹脂成分からなる材料であり、該フィルムを前記樹脂成形品の表面にラミネートさせて、前記フィルムによるスキン層を形成させることもできる。この態様によれば、前記フィルムが前記成形材料よりも硬度が高い場合には、ハードコート層の機能を付与することができ、また、前記フィルムが前記成形材料よりも耐油性が高い場合には、耐油性の機能を付与することができる。
【００１６】
本発明の樹脂成形品の製造方法は、前記樹脂成分がポリカーボネート樹脂であり、前記ガラスフィラーが、無機成分として、二酸化ケイ素（ＳｉＯ２）５０〜６０質量％、酸化アルミニウム（Ａｌ２Ｏ３）７〜１５質量％、酸化カルシウム（ＣａＯ）１０〜２０質量％、酸化マグネシウム（ＭｇＯ）０〜５質量％、酸化ジルコニウム（ＺｒＯ２）２〜８質量％、酸化亜鉛（ＺｎＯ）０〜１０質量％、酸化ストロンチウム（ＳｒＯ）０〜１０質量％、酸化バリウム（ＢａＯ）０〜１８質量％、酸化リチウム（Ｌｉ２Ｏ）０〜２質量％、酸化ナトリウム（Ｎａ２Ｏ）０〜２質量％、酸化カリウム（Ｋ２Ｏ）０〜２質量％を含有し、かつ、前記酸化リチウム（Ｌｉ２Ｏ）と前記酸化ナトリウム（Ｎａ２Ｏ）と前記酸化カリウム（Ｋ２Ｏ）との合計含有量が、前記ガラスフィラーに対して０〜２質量％であるガラスフィラーであることが好ましい。この態様によれば、より透明性に優れた樹脂成形品を得ることができる。
【発明の効果】
【００１７】
本発明の樹脂成形品の製造方法によれば、キャビティ表面に配置されたフィルムによって、キャビティ内に射出された成形材料が急冷固化されるのを抑制し、成形品表面に樹脂が回りこんで、ガラスフィラーが表面に露出するのを防止して、表面粗さが小さい樹脂成形品が得られる。それに加えて、成形材料として、樹脂成分と、該樹脂成分との屈折率の差が０．００１以下であるガラスフィラーとが配合されたものを用いるようにしたので、透明性が高い樹脂成形品を製造することができる。また、金型の加熱・冷却を特に必要とすることなく、キャビティ内にフィルムを配置するだけでよいので、金型形状を簡単にして製造コストを低減でき、かつ、成形速度を向上させることができる。
【発明を実施するための最良の形態】
【００１８】
本発明の樹脂成形品の製造方法においては、樹脂成分と、該樹脂成分との屈折率の差が０．００１以下であるガラスフィラーとが配合された成形材料を用いる。まず、この成形材料について説明する。
【００１９】
本発明において用いる樹脂成分としては、透明性の高い樹脂であれば特に限定はない。例えば、１）ポリカーボネート樹脂（例えば、日本ジーイープラスチックス社から市販されている「レキサン１２１Ｒ」、三菱エンジニアリングプラスチックス社から市販されている「ユーピロンＳ−２０００」等）、２）ノルボルネン系樹脂、変性ノルボルネン系樹脂、環状ポリオレフィン共重合体等の環状ポリオレフィン樹脂、３）メタクリル酸メチル樹脂（ＰＭＭＡ）、ポリメチルメタクリレート樹脂、メタクリル樹脂等のアクリル樹脂（例えば、住友化学工業株式会社から市販されている「スミペックス」、三菱レイヨン株式会社から市販されている「アクリライト」等）、４）非晶性ナイロンからなる透明ナイロン樹脂（例えば、エムスケミー・ジャパン株式会社から市販されている「グリルアミド」、三菱エンジニアリングプラスチックス株式会社から市販されている「レニー」等）、５）ポリアリレート樹脂（例えば、ユニチカ株式会社から市販されている「Ｕポリマー」等）、６）透明ＡＢＳ樹脂、７）メタクリレート−スチレン共重合体（例えば、電気化学工業株式会社から市販されている「ＴＸポリマー」等）が一例として挙げられる。
【００２０】
上記樹脂成分のうち、この実施形態においては、ポリカーボネート樹脂が好ましく用いられる。このポリカーボネート樹脂としては特に限定されず、例えばビスフェノールＡとホスゲンを反応させて得られるものが使用できる。その粘度平均分子量としては、１２，０００〜３５，０００であることが好ましい。
【００２１】
また、ポリカーボネート樹脂は、波長５８９ｎｍの光に対する屈折率（ｎＤ）が、例えば、１．５８０〜１．５８８の範囲にあることが好ましい。上記屈折率を備えるポリカーボネート樹脂は、市販されているものを用いてもよく、例えば、日本ジーイープラスチックス社から市販されている「レキサン１２１Ｒ」（屈折率：１．５８５）、三菱エンジニアリングプラスチックス社から市販されている「ユーピロンＳ−２０００」（屈折率：１．５８３）等が挙げられる。
【００２２】
次に、上記樹脂成分に配合されるガラスフィラーについて説明する。なお、以下に説明するガラスフィラーのガラス組成においては、特に説明のない限り、「％」は「質量％」を意味する。また、含有成分は、各成分の酸化物の形態で表しているが、必ずしも各成分は酸化物の形態で含有されていなくてもよい。
【００２３】
本発明におけるガラスフィラーは、上記樹脂成分の屈折率と、同ガラスフィラーの屈折率との差が０．００１以下であれば、その組成は特に限定されるものではない。
【００２４】
例えば、樹脂成分がポリカーボネート樹脂である場合には、無機成分として、二酸化ケイ素（ＳｉＯ２）５０〜６０％、酸化アルミニウム（Ａｌ２Ｏ３）７〜１５％、酸化カルシウム（ＣａＯ）１０〜２０％、酸化マグネシウム（ＭｇＯ）０〜５％、酸化ジルコニウム（ＺｒＯ２）２〜８％、酸化亜鉛（ＺｎＯ）０〜１０％、酸化ストロンチウム（ＳｒＯ）０〜１０％、酸化バリウム（ＢａＯ）０〜１８％、酸化リチウム（Ｌｉ２Ｏ）０〜２％、酸化ナトリウム（Ｎａ２Ｏ）０〜２％、酸化カリウム（Ｋ２Ｏ）０〜２％を含有し、かつ、前記酸化リチウム（Ｌｉ２Ｏ）と前記酸化ナトリウム（Ｎａ２Ｏ）と前記酸化カリウム（Ｋ２Ｏ）との合計含有量が、前記ガラスフィラーに対して０〜２％であるガラスフィラーが好ましく用いることができる。
【００２５】
上記のガラスフィラーの組成において、ＳｉＯ２の含有量は、５０〜６０％であることが必要である。ＳｉＯ２の含有量が５０％未満であると、ガラスフィラーの強度が低下する傾向にあり、６０％を超えるとガラスとしての溶融性が低下する傾向にある。
【００２６】
Ａｌ２Ｏ３の含有量は、７〜１５％であることが必要である。Ａｌ２Ｏ３の含有量が７％未満であると、耐水性等の化学的耐久性が低下する傾向にあり、１５％を超えるとガラスとしての溶融性が低下し、ガラスが不均質になり易くなる傾向にある。
【００２７】
そして、ＳｉＯ２とＡｌ２Ｏ３との合計含有量は、５７〜７０％であることが好ましく、５７〜６７％がより好ましい。上記合計含有量が５７％未満であると、ガラスフィラーの強度が低下する傾向にあり、６７％を超えるとガラスとしての溶融性が低下する傾向にある。
【００２８】
ＣａＯの含有量は、１０〜２０％であることが必要であり、１５〜２０％が好ましい。ＣａＯの含有量が１０％未満であると、ガラスとしての溶融性が低下する傾向にあり、２０％を超えると失透し易くなる傾向にある。
【００２９】
ＭｇＯは任意成分であり、０〜５％含有でき、０．１〜５．０％が好ましい。ＭｇＯを含有させることにより、上記のＣａＯのＣａの一部をＭｇに置き換えることができ、ガラスフィラーの強度等の機械的物性を向上できる。ＭｇＯの含有量が５％を超えるとガラスとしての溶融性が低下する傾向にある。
【００３０】
ＺｒＯ２の含有量は、２〜８％であることが必要であり、３〜６％が好ましい。ＺｒＯ２は、ガラスの屈折率を上げる成分であり、また、ガラスフィラーの化学的耐久性を向上させることができる。ＺｒＯ２の含有量が２％未満であると、屈折率を上げることが不充分であり、８％を超えるとガラスとしての溶融性が低下し、また、失透し易くなる。
【００３１】
ＺｎＯ、ＢａＯ及びＳｒＯは任意の成分であり、ＺｎＯは０〜１０％、ＢａＯは０〜１８％、ＳｒＯは０〜１０％それぞれ含有できる。ＺｎＯ、ＢａＯ及びＳｒＯを含有することにより、ガラスフィラーの屈折率を上げることができ、また、失透を抑制することができる。そして、ＺｎＯ、ＢａＯ及びＳｒＯは、１種又は２種以上を組み合わせて用いることができる。
【００３２】
また、ＢａＯは、ガラスの溶融粘度を下げる効果が顕著であり、その含有量を増加させることで溶解性は良好になるものの、ガラスの失透温度は変わらないので、含有量が１５％を超えると成形時の温度と失透温度との差が小さくなりやすく、成形時に失透しやすくなることがあるので、ＢａＯの含有量は、０〜１５％がより好ましく、繊維の形態に成形する場合には７〜１４％が最も好ましい。
【００３３】
また、ＺｎＯと、ＢａＯと、ＳｒＯとの合計含有量は、ガラスフィラー全体に対して５〜２０％であることが好ましい。上記合計含有量の範囲を外れると失透しやすくなる傾向にあり、更に、上記合計含有量が５％未満であると、屈折率を上げることが困難となる。ＺｎＯ、ＢａＯ及びＳｒＯの合計含有量を上記範囲にすることにより、ポリカーボネート樹脂の屈折率との差を小さくできる。
【００３４】
また、ＣａＯと、ＺｎＯと、ＢａＯと、ＳｒＯとの合計含有量は、ガラスフィラー全体に対して２５〜３５％であることが好ましい。上記合計含有量が２５％未満であると、屈折率を上げることが困難となり、３５％を超えると、失透し易くなるため、フィラー成形しにくくなる。
【００３５】
Ｌｉ２Ｏ、Ｎａ２Ｏ、Ｋ２Ｏ（以下、「アルカリ成分」とも示す）は、それぞれ０〜２％含有でき、これらアルカリ成分の合計含有量は、ガラスフィラー全体に対して０〜２％であることが必要である。上記アルカリ成分の合計含有量が２％を超えると、ガラスの耐水性が低下して、アルカリが溶出し易くなる。また、成形中にガラス表面のアルカリ成分によってポリカーボネート樹脂の分子量が低下して、成形品の物性低下の要因となる。そして、上記アルカリ成分の合計含有量は、０〜１．５％が好ましく、ガラス組成物の溶融性を向上できるという点から、０．１〜１．５％であることがより好ましい。
【００３６】
このようにアルカリ成分の合計含有量が低くても、上記のようにＺｒＯ２を２〜８％含有することにより、ガラスフィラーの屈折率を充分に向上でき、ポリカーボネート樹脂の屈折率に近づけることができる。そして、アルカリ成分が少ないことで、ポリカーボネート樹脂の分解による分子量低下を抑えることができ、成形品の強度等の物性低下を防止できる。
【００３７】
また、このガラスフィラーは、酸化チタン（以下ＴｉＯ２とする）を実質的に含有しないことが好ましい。ＴｉＯ２は屈折率を高くする成分であるが、ＴｉＯ２を含有させることにより、ガラスフィラーが黄色に着色してしまう。したがって、ＴｉＯ２を実質的に含有しないようにすることで、黄色の着色を抑えた無色に近いガラスフィラーを得ることができる。なお、上記のＴｉＯ２を実質的に含有しないとは、ＴｉＯ２の含有量が０．１％以下であることを意味する。
【００３８】
更にまた、このガラスフィラーは、酸化ホウ素（以下Ｂ２Ｏ３とする）を実質的に含有しないことが好ましい。ガラス溶融物中のホウ素は揮発しやすいため、Ｂ２Ｏ３を実質的に含有しないようにすることで、環境負荷の低減を図ることができる。なお、上記のＢ２Ｏ３を実質的に含有しないとは、Ｂ２Ｏ３の含有量が０．１％以下であることを意味する。
【００３９】
ここで、上述したように、ＺｒＯ２、ＢａＯ、ＣａＯ、ＳｒＯは、ガラスの屈折率を上昇させることのできる成分であり、ＳｉＯ２、Ａｌ２Ｏ３は、ガラスの屈折率を低下させることのできる成分である。また、上記以外のガラスの屈折率を上昇させることのできる成分としては、ＴｉＯ２、Ｔａ２Ｏ５、Ｌａ２Ｏ３等があり、上記以外のガラスの屈折率を低下させることのできる成分としては、Ｐ２Ｏ５、Ｆ２等がある。
【００４０】
したがって、ガラスの屈折率が所望する屈折率、すなわち、ポリカーボネート樹脂の屈折率よりも小さい場合には、例えば、ＳｉＯ２含有量の一部を、ＺｒＯ２に置換することで、屈折率を上昇させることができる。具体的には、例えば、ＳｉＯ２の０．４％を、ＺｒＯ２の０．４％に置換すると、ガラスの屈折率は約０．００２上昇する。
【００４１】
また、ガラスの屈折率が所望する屈折率、すなわち、ポリカーボネート樹脂の屈折率よりも大きい場合には、例えば、ＢａＯ含有量の一部を、ＭｇＯやＳｒＯに置換することで屈折率を低下させることができる。具体的には、例えば、ＢａＯの１．０％を、ＭｇＯの１．０％に置換するとガラスの屈折率は約０．００２低下する。また、ＢａＯの１．５％を、ＳｒＯの１．５％に置換するとガラスの屈折率は約０．００２低下する。
【００４２】
このように、上記ガラスの屈折率を上昇させることのできる成分と、ガラスの屈折率を低下させることのできる成分とを、それぞれ上述した範囲内で適宜置換して調整することで、ガラスの屈折率を適宜調整でき、所望の屈折率を有するガラスフィラーを得ることができる。
【００４３】
そして、上記組成からなるガラスフィラーは、波長５８９ｎｍの光に対する屈折率が、１．５８１〜１．５８７であることが好ましく、１．５８３〜１．５８６がより好ましく用いることができる。また、上記組成からなるガラスフィラーは、該ガラスフィラーを板厚３ｍｍのガラス板とし、ＪＩＳ‐Ｋ‐７１０５方法に準じて透過法によって測定したＹＩ値が、０〜３であることが好ましい。ガラス原料としてＴｉを実質的に含まないようにすることで黄色の着色を抑えることができ、ＹＩ値を上記範囲内にすることができる。
【００４４】
また、このガラスフィラーは、上記のガラス成分以外に、屈折率等の光学特性、耐水性、ガラス溶融性、成形速度、機械的物性等に悪影響を及ぼさない範囲で、下記成分を含んでもよい。例えば、ガラスの屈折率を上げる成分として、ランタン（Ｌａ）、Ｙ（イットリウム）、鉛（Ｐｂ）、ビスマス（Ｂｉ）、アンチモン（Ｓｂ）、タンタル（Ｔａ）、又はタングステン（Ｗ）等の元素を含む酸化物を含んでもよい。そして、これらの成分を含有する場合、その含有量はガラスフィラー全体の３％未満であることが原料コストを抑える上で好ましい。なお、上記成分のうち、Ｐｂを含む酸化物は、環境への負荷低減の観点から、実質的に含有しないことが好ましい。
【００４５】
このガラスフィラーを得るのに必要なガラス原料には、ガラスの着色を抑えることから、原料中の不純物として、鉄（Ｆｅ）及び／又はクロム（Ｃｒ）を含む成分の含有量が、ガラス全体に対して、Ｆｅ及び／又はＣｒの酸化物基準で０．０１％未満であることが好ましい。また、ガラス原料には、ガラスの着色を抑え、ガラスの溶融性を向上させることから、炭酸塩、硝酸塩、硫酸塩を含む原料を用いることが好ましい。
【００４６】
本発明で用いるガラスフィラーは、ガラス繊維、ガラスパウダー、ガラスフレーク、ミルドファイバー又はガラスビーズとしての形態で用いることが好ましい。なかでも、ガラス繊維は、紡糸性、機械的強度等に優れ、更には、ポリカーボネート樹脂等の補強効果が高いことから、ガラス繊維として用いることがより好ましい。
【００４７】
前記ガラス繊維は、従来公知のガラス長繊維の紡糸方法を用いて得ることができる。例えば、溶融炉でガラス原料を連続的にガラス化してフォアハースに導き、フォアハースの底部にブッシングを取り付けて紡糸するダイレクトメルト（ＤＭ）法又は溶融したガラスをマーブル、カレット、棒状に加工してから再溶融して紡糸する再溶融法等の各種の方法を用いてガラスを繊維化することができる。なお、ガラス繊維の形成時の紡糸温度と、ガラスの失透温度との差が小さい場合、ガラス繊維の紡糸時にガラスが失透し易く、繊維の生産性が低下する、このため、前記紡糸温度は、失透温度よりも十分高い温度にするようにガラスの組成を設計する必要がある。例えば、ガラスの溶融粘度が１０の３．０乗ポイズの温度を紡糸温度とした場合、前記紡糸温度とガラスの失透温度との差は、５０℃以上が好ましい。
【００４８】
ガラス繊維の径は特に限定されないが、３〜２５μｍのものが好ましく用いられる。３μｍよりも細い場合には、ガラス繊維と樹脂との接触面積が増大して乱反射の原因となり、成形品の透明性が低下する場合がある。２５μｍよりも太い場合には、ガラス繊維の強度が弱くなり、結果として成形品の強度が低下する場合がある。
【００４９】
そして、ガラス繊維の形態は、成形方法や成形品に求められる特性に応じて、適宜選択可能であり特に限定されない。例えば、チョップドストランド、ロービング、マット、クロス、ミルドファイバー等が挙げられる。
【００５０】
ガラスパウダーは、従来公知の製造方法で得られる。例えば、溶融炉でガラス原料を溶融し、この融液を水中に投入して水砕したり、冷却ロールでシート状に成形して、そのシートを粉砕したりして、所望する粒径のパウダーにすることができる。ガラスパウダーの粒径は特に限定されないが、１〜１００μｍのものが好ましく用いられる。
【００５１】
ガラスフレークは、従来公知の製造方法で得られる。例えば、溶融炉でガラス原料を溶融し、この融液をチューブ状に引き出し、ガラスの膜厚を一定にした後、ロールで粉砕することにより、特定の膜厚のフリットを得て、そのフリットを粉砕して所望するアスペクト比を有するフレークにすることができる。ガラスフレークの厚み及びアスペクト比は特に限定されないが、厚み０．１〜１０μｍでアスペクト比が５〜１５０のものが好ましく用いられる。
【００５２】
ミルドファイバーは、従来公知のミルドファイバーの製造方法を用いて得ることができる。例えば、ガラス繊維のストランドをハンマーミルやボールミルで粉砕することにより、ミルドファイバーにすることができる。ミルドファイバーの繊維径及びアスペクト比は特に限定されないが、繊維径は５〜５０μｍ、アスペクト比は２〜１５０のものが好ましく用いられる。
【００５３】
ガラスビーズは、従来公知の製造方法で得られる。例えば、溶融炉でガラス原料を溶融し、この融液をバーナーで噴霧して、所望する粒径のガラスビーズにすることができる。ガラスビーズの粒径は特に限定されないが、５〜３００μｍのものが好ましく用いられる。
【００５４】
また、本発明においては、ポリカーボネート樹脂とガラスフィラーとの親和性を増し密着性を増大して空隙形成による成形品の透明性低下を抑制するために、ガラスフィラーを、カップリング剤を含む処理剤で表面処理することが好ましい。このようなカップリング剤としては、シラン系カップリング剤、ボラン系カップリング剤、アルミネート系カップリング剤又はチタネート系カップリング剤等を使用することができる。特に、ポリカーボネート系樹脂とガラスとの接着性が良好である点からシラン系カップリング剤を用いるのが好ましい。上記シラン系カップリング剤としては、アミノシラン系カップリング剤、エポキシシラン系カップリング剤、アクリルシラン系カップリング剤等を使用することができる。それらのシラン系カップリング剤の中でも、アミノシラン系カップリング剤を用いるのが最も好ましい。
【００５５】
また、処理剤に含まれるカップリング剤以外の成分としては、フィルムフォーマー、潤滑剤及び帯電防止剤等が挙げられ、これらを単独で用いても複数の成分を併用してもよい。
【００５６】
前記フィルムフォーマーとしては、酢酸ビニル樹脂、ウレタン樹脂、アクリル樹脂、ポリエステル樹脂、ポリエーテル樹脂、フェノキシ樹脂、ポリアミド樹脂、エポキシ樹脂もしくはポリオレフィン樹脂等のポリマー又はそれらの変性物を使用することができ、ウレタン樹脂が好ましい。ウレタン樹脂を使用することで、特に透明性に優れたポリカーボネート樹脂組成物を得ることができる。その理由は明確ではないが、ポリカーボネート樹脂とガラスフィラーとの界面において、前記樹脂とガラスとの熱膨張の差によるひずみを緩和することができるためであると考えられる。また、ウレタン樹脂としては、耐熱変色性の少ないウレタン樹脂が好ましい。このようなウレタン樹脂を使用することで着色のより少ないポリカーボネート樹脂組成物を得ることができる。そして、上記耐熱変色性の少ないウレタン樹脂としては、例えば、ポリエステル系無黄変タイプのウレタン樹脂等が好ましく挙げられる。
【００５７】
前記潤滑剤としては、脂肪族エステル系、脂肪族エーテル系、芳香族エステル系又は芳香族エーテル系の界面活性剤を使用することができる。前記帯電防止剤としては、塩化リチウムもしくはヨウ化カリウム等の無機塩又はアンモニウムクロライド型もしくはアンモニウムエトサルフェート型等の４級アンモニウム塩を使用できる。
【００５８】
以上、成形材料について説明したが、本発明の樹脂成形品の製造方法は、上記成分からなる成形材料を、金型内のキャビティ内に所定材料からなるフィルムを配置した状態で、前記成形材料を射出成形して、樹脂成形品を製造することを特徴としている。以下、本発明の樹脂成形品の製造方法の一実施形態について、図１〜３を参照して説明する。この実施形態においては、主として樹脂成形品の表面に良好な透明性を付与することを目的としている。
【００５９】
前記フィルム１５としては、従来公知のものを適宜選択して用いることができるが、この実施形態においては、溶融した成形材料に触れても溶融しない樹脂材料が選択され、例えば、ポリエチレンテレフタレート（ＰＥＴ）、ポリカーボネート（ＰＣ）、ポリイミド（ＰＩ）、ポリフルオロカーボン等の樹脂からなるフィルムを用いることができる。一例として、成形材料の樹脂成分として、ポリカーボネート樹脂を選択し、射出成形時の樹脂温度が２９５℃の場合にＰＥＴフィルムを用いることができる。これは、ＰＥＴフィルムの溶融温度が２５８℃であっても、接触する金型表面の温度が９０℃の場合には、２９５℃の溶融した成形材料に接してもＰＥＴフィルムは溶融することがないためである。フィルムを金型と溶融した成形材料との間に配置することにより、金型のキャビティ表面に溶融した樹脂を直接接触させることを防止できる。
【００６０】
また、該フィルムは断熱機能をも有しており、それによって射出された樹脂成分が直接金型表面に接して急速に冷却しないため、樹脂成形品の表面収縮を小さくして、樹脂成形品の表面平滑性を向上させることができる。また、樹脂成形品を金型から取り出す際の離型性を向上させることもできる。
【００６１】
フィルムがキャビティの片側に配置される場合であっても、フィルムを配置した側の樹脂成形品面は、平滑であり、意匠性が優れているので、意匠性や表面平滑性などが樹脂成形品の片面に要求される用途には好適に用いることができる。また、フィルム１５の表面に種々の機能層を形成しておき、射出成形時にこの機能層が成形品表面に転写されて、同機能層によるスキン層が形成されるようにすることもできる。このような機能層としては、例えば、印刷層、ハードコート層、防曇層、帯電防止層、反射防止層、接着層などが挙げられる。なお、上記フィルム１５の厚さとしては、１０〜５００μｍが好ましく、フィルムが破れ難く、成形品表面への追従性がよい点で、２０〜２００μｍであることがより好ましい。
【００６２】
図１〜３に示すように、この樹脂成形品の製造方法では、固定側金型２０と、これに対向して配置されると共に、図示しない駆動手段によって固定側金型２０に対して近接離反するように可動する可動側金型１０とを備える樹脂成形機が用いられる。
【００６３】
可動側金型１０には、成形すべき樹脂成形品の形状に対応して、キャビティ１２が形成されている。なお、本発明におけるキャビティとは、固定側金型と可動側金型との間に形成される空間であって、得られる成形品とほぼ同一形状を有し、溶融した樹脂材料が流れこむ空間のことを意味している。また、可動側金型１０の上下両側には、フィルム１５が巻回された一対のロール１３，１３が配置されており、これにより可動側金型１０のキャビティ内面側にフィルム１５が張設されて配置されるようになっている。なお、前記ロール１３の少なくとも一方は回動可能となっており、成形サイクルに合わせてフィルム１５を所定寸法ずつ下方に繰り出すようになっている。また、可動側金型１０のフィルム１５の更に内面側には、可動側金型１０に対して近接離反可能とされた保持プレート１７が配置されており、射出成形時に、可動側金型１０のキャビティ１２の周縁部との間で、フィルム１５を挟み付けて保持できるようになっている。一方、前記可動側金型１０に対向配置された固定側金型２０は、その中央部にゲート２１が貫通して形成されており、これにより前記キャビティ１２内に成形材料を射出可能となっている。
【００６４】
そして、本発明の樹脂成形品の製造方法の一実施形態においては、上記各金型１０，２０よりなる樹脂成形機及びフィルム１５を用い、次のような工程によって樹脂成形品を製造することができる。
【００６５】
すなわち、図１に示すように、固定側金型２０に対して可動側金型１０を開き、その状態で上下一対のロール１３，１３により、可動側金型１０の内面側にフィルム１５が張設されて、同フィルム１５がキャビティ１２の内面に配設される。
【００６６】
この状態で、保持プレート１７を可動側金型１０側に移動させて、フィルム１５を挟み込んで保持すると共に、同じく可動側金型１０を固定側金型２０側へ移動させて、一対の金型１０，２０を閉じる。その状態で、図示しない射出成型機の射出ノズルが、ゲート２１内に挿入されて、前述した成分からなる溶融した成形材料が射出される。すると、溶融した成形材料がゲート２１を通ってキャビティ１２内に流入し、キャビティ１２の表面に配置されたフィルム１５を押圧して、キャビティ１２の底面に密着させつつ、キャビティ１２内に成形材料が充填される。このとき、フィルム１５が配置されているため、溶融した成形材料はキャビティ１２に直接接触することなく、フィルム１５により覆われた状態で冷却されて固化して、所定形状の樹脂成形品Ｐが形成される（図２参照）。
【００６７】
また、このとき、フィルム１５の一側面に印刷層、ハードコート層等からなる機能層を形成してある場合には、機能層がフィルム１５から剥離して、樹脂成形品Ｐの表面に転写されるので、樹脂成形品Ｐの表面に各種機能層よりなるスキン層が形成される。このように、フィルム１５に予め印刷層等からなる機能層を形成しておくことにより、成形材料の射出と同時に機能層からなるスキン層を簡単に形成することができる。
【００６８】
その後、図３に示すように、固定側金型２０に対して可動側金型１０を離れる方向に移動させて、金型１０，２０を開き、吸着バンド等の図示しない取出手段により、樹脂成形品Ｐが抜型されて取り出される。
【００６９】
以上のように、本発明の樹脂成形品の製造方法によれば、キャビティ１２の表面に予めフィルム１５が配置されているため、キャビティ１２内に成形材料が射出されたときに、溶融した成形材料が可動側金型１０のキャビティ１２底面に直接接触せず、フィルム１５を介して接触するので、成形材料が急冷固化されることがなく、樹脂が成形品表面まで回り込んで固化することにより、ガラスフィラーが浮き出て、成形品表面から露出することを防止することができる。その結果、凹凸が少なく表面粗さが小さい、良好な外観の樹脂成形品Ｐを得ることができる。
【００７０】
更に、本発明の樹脂成形品の製造方法においては、上記のようにして樹脂成形品Ｐが形成される結果、該樹脂成形品Ｐは良好な表面平滑性を有し、乱反射等の透明性を阻害する要因が少なくなるように成形されているのに加えて、成形材料として、樹脂成分と、該樹脂成分との屈折率の差が０．００１以下であるガラスフィラーとが配合されたものを用いるようにしたので、透明性がより高い樹脂成形品を製造することができる。
【００７１】
また、金型を加熱・冷却する必要なく、キャビティ１２の表面にフィルム１５を配置するだけで、成形材料の急冷を抑制するようにしたので、金型形状を比較簡単にして製造コストを低減できると共に、樹脂成形品Ｐの成形速度を向上させることができる。
【００７２】
本発明の両面にフィルムを配置して得られる樹脂成形品は、特に透明性の高い成形品を得ることができる。例えば、ポリカーボネート樹脂成形品中のガラス繊維の含有量が２０％であって、該成形品の厚さが２ｍｍとしたときの光学物性については、平行線透過率は６７％以上が好ましく、Ｈａｚｅは２３％以下が好ましい。また、環状ポリオレフィン樹脂成形品中のガラス繊維の含有量が２０％であって、該成形品の厚さが２ｍｍとしたときには、平行線透過率は７０％以上が好ましく、Ｈａｚｅは１５％以下が好ましい。
【００７３】
なお、この実施形態においては、フィルム１５として、成形材料の樹脂成分と異なる樹脂材料であるポリエチレンテレフタレート樹脂製フィルムを用いたが、成形材料の樹脂成分と接着性のある樹脂材料、より好ましくは同一の樹脂材料からなるフィルム１５を用い、射出成形時にこのフィルム１５を成形品表面に溶着させてもよい。この場合には、フィルム１５が樹脂成形品Ｐの表面にラミネートされるので、フィルム１５よりなるスキン層を、樹脂成形品Ｐの表面に一体成形することができる。
【００７４】
図４〜７には、本発明の樹脂成形品の製造方法の他の実施形態が示されている。なお、前記実施形態と実質的に同一部分には同符号を付してその説明を省略することにする。
【００７５】
前記実施形態の製造方法では、樹脂成形品Ｐの表面のみに透明性を付与したが、この実施形態の製造方法においては、樹脂成形品Ｐの表裏両面に良好な透明性を付与することを目的とするものである。
【００７６】
すなわち、この製造方法に用いられる樹脂成形機は、可動側金型１０ａの内面側のみにフィルム１５が配置されるのではなく、これに対向して配置される固定側金型２０ａの内面側にもフィルム１５が配置される点が、前記実施形態と異なっている（図４参照）。
【００７７】
また、可動側金型１０ａの前記キャビティ１２の上方には、キャビティ１２よりも幅狭の溝状をなし、かつ、キャビティ１２に連通するランナー１４が形成されており、これらキャビティ１２及びランナー１４の表面に、図示しない上下一対のロールにより上下方向に張設されたフィルム１５が配置されている。なお、このフィルム１５は、図４の矢印Ａ方向に所定長さずつ繰り出し可能となっている。
【００７８】
一方、固定側金型２０ａの左右両側の、高さ方向中間よりもやや下方位置には、図示しない一対のロールが配置され、これにより可動側金型１０ａのフィルム１５に対し直交して、固定側金型２０ａの左右方向にもう一つのフィルム１５が張設され、このフィルム１５がキャビティ２２の表面に配置されている。このもう一つのフィルム１５は、図４の矢印Ｂ方向に所定長さずつ繰り出し可能となっている。
【００７９】
そして、図５に示すように、各金型１０ａ，２０ａを開いて、各キャビティ１２，２２の表面に２つのフィルム１５をそれぞれ配置し、その状態で図６に示すように、各金型１０ａ，２０ａを閉じる。その状態で、図示しない射出ノズルがゲート２１内に挿入されて、上述した成形材料が射出される。すると、ランナー１４を通って、２つのフィルム１５を各キャビティ１２，２２の底面に向けて押圧しつつ、キャビティ１２，２２内に溶融した成形材料が充填され、その結果、表裏両面が覆われた状態で、成形材料が冷却固化されて、樹脂成形品Ｐが形成される（図６参照）。その後、図７に示すように、各金型１０ａ，２０ａを開き、図示しない取出手段により抜型して、不要なランナー等を除去することにより、所望の樹脂成形品Ｐが得られる。
【００８０】
以上のように、この製造方法によれば、キャビティ１２，２２の各表面にフィルム１５をそれぞれ配置したので、成形材料が射出されたときに、両フィルム１５によって成形材料の表裏両面が覆われるため、前記実施形態と同様に、ガラスフィラーの露出が防止され、表裏両面に良好な透明性が付与された樹脂成形品Ｐを製造することができる。
【実施例】
【００８１】
以下、実施例を挙げて本発明を更に詳細に説明する。
【００８２】
下記に示す条件により、実施例１〜６、比較例１〜６の樹脂成形品を製造し、それらの各光学物性を求めた。
【００８３】
各例による成形材料のコンパウンド及び射出成形の条件は、以下の通りである。また、ガラス繊維としては、下記表１に示す組成のガラス繊維を用いた。
【００８４】
・コンパウンド条件
ポリカーボネート樹脂：レキサン１２１Ｒ（日本ジーイープラスチック社製、分子量２１０００、ｎＤ＝１．５８５）
ガラス繊維：１３μｍ径、３ｍｍ長のチョップトストランド、集束本数４００本（旭ファイバーグラス株式会社製）
ガラス繊維含有率：１０質量％
押し出し機：２軸押し出し機
押し出し温度：２８０℃
・射出成形条件
成形機：ＩＳ−８０Ｇ（東芝機械社製）
シリンダー温度：３００℃
金型温度：６０〜１４０℃
【００８５】
【表１】
2008221605.tif 000003
【００８６】
なお、実施例１〜４に用いられるフィルムは、厚さ５０μｍのポリエチレンテレフタート樹脂製フィルム（ＰＥＴフィルム）に印刷層のないクリアーフィルムを使用した。また、実施例１，３の場合は金型の一方にフィルムをセットし、実施例２，４の場合は、金型の両方にフィムルをセットした。実施例５、６に用いられるフィルムは、厚さ２００μｍのポリカーボネート樹脂製フィルム（ＰＣフィルム）に印刷層のないクリアーフィルムを使用し、予めキャビティの形状にあわせて賦形して、金型の一方にフィルムをセットした。また、実施例１〜６、比較例１、２、４、５は、オイル温調定温式の金型を用い、定温で射出成形を行った。また、比較例３、６は蒸気加熱・水冷式の金型を用い、射出時の金型温度を１４０℃とし、射出終了後、蒸気過熱バルブを切り替え、水冷して金型温度を６０℃に下げ脱型した。
【００８７】
上記の樹脂成形品の光学物性及び表面平滑性の結果をあわせて表２に示す。ここで、光学物性である全光線透過率、平行線透過率およびＨａｚｅ（ヘイズ）値は、日本電色株式会社製ＮＤＨセンサーを用い、以下規格に準じて厚さ２ｍｍのサンプルを測定した値である。
【００８８】
全光線透過率：ＪＩＳ−Ｋ−７３６１
平行線透過率：ＪＩＳ−Ｋ−７１０５
Ｈａｚｅ値：ＪＩＳ−Ｋ−７１３６
表面平滑性については、フィルムを配置した樹脂成形品の面を目視で観察して、以下の通りにランク分け評価を行なった。「○」印：ガラス繊維の浮き出しが判別できず、極めて平滑である、「△」印：ガラス繊維の浮き出しが表面の１／４程度にある、「×」印：ガラス繊維の浮き出しが表面全体にある。
【００８９】
【表２】
2008221605.tif 000004
【００９０】
上記表２より、実施例１〜６の樹脂成形品は、金型を高温に長時間保持したり（比較例１，４）、加熱冷却サイクル（比較例３，６）を行ったりしなくとも、Ｈａｚｅ値を比較的低く維持でき、平行線透過率及び全光線透過率を高くできることが分かる。
【図面の簡単な説明】
【００９１】
【図１】本発明の樹脂成形品の製造方法の一実施形態における第１工程を示す説明図である。
【図２】同第２工程を示す説明図である。
【図３】同第３工程を示す説明図である。
【図４】本発明の樹脂成形品の製造方法の他の実施形態における第１工程を示す説明図である。
【図５】同第２工程を示す説明図である。
【図６】同第３工程を示す説明図である。
【図７】同第４工程を示す説明図である。
【符号の説明】
【００９２】
１０，１０ａ  可動側金型
１２，１２ａ，２２，２２ａ  キャビティ
１５  フィルム
２０，２０ａ  固定側金型
【図１】
2008221605.tif 000005
【図２】
2008221605.tif 000006
【図３】
2008221605.tif 000007
【図４】
2008221605.tif 000008
【図５】
2008221605.tif 000009
【図６】
2008221605.tif 000010
【図７】
2008221605.tif 000011